КЕРАМИЧЕСКАЯ МАССА ДЛЯ ИЗГОТОВЛЕНИЯ ОБЛИЦОВОЧНОЙ ПЛИТКИ
CERAMIC MASS FOR MAKING OF FACING TILES

Изобретение относится к области технологии силикатов и касается составов керамических масс, которые могут быть использованы для изготовления облицовочной плитки.
Известна керамическая масса, содержащая, мас.%: каолин 40,0-55,0; глина 20,0-26,0; мраморная мука 9,0-27,0; керамический череп 10,0-15,0; доломит до 3,0 [1].
Задача изобретения состоит в повышении прочности облицовочной плитки, полученной из керамической массы
Технический результат достигается тем, что керамическая масса для изготовления облицовочной плитки, включающая каолин, глину, мраморную муку, керамический череп, доломит, дополнительно содержит окись цинка при следующем соотношении компонентов, мас.%: каолин 40,0-50,0; глина 20,0-25,0; мраморная мука 4,0-5,0; керамический череп 20,5-24,5; доломит 1,0-2,0; окись цинка 3,5-4,5.
2
2
3
2
2
3
Для приготовления керамической массы используют каолины следующего состава, мас.%: SiO 46,02-46,5; AlО 38,69-40,17; TiO 0,47-0,52; FeO 0,55-0,92; CaO 0,05-0,19; п.п.п. 13,34-13,97.
2
2
3
2
3
2
2
2
Используют глины, включающие, мас.%: SiO 51,08-55,88; АlО30,0-33,63; FeO 0,59-0,72; TiO 1,04-1,1; CaO 0,48-0,62; MgO 0,84-0,93; NaO 0,4-1,58; КО 0,36-2,04; п.п.п. 7,0-7,99.
В таблице приведены составы керамической массы для изготовления облицовочной плитки.
Компоненты
Состав, мас. %:
1
2
3
Каолин
40,0
45,0
50,0
Глина
25,0
23,0
20,0
Мраморная мука
4,0
4,5
5,0
Керамический череп
24,5
22,0
20,5
Доломит
2,0
1,5
1,0
Окись цинка
4,5
4,0
3,5
Прочность на сжатие, МПа
30-35
30-35
30-35
Компоненты дозируют в требуемых количествах, размалывают, готовят керамическую массу с влажностью 8-10 %, из которой прессуют плитку полусухим способом под давлением 30 МПа. На поверхность плитки наносят (напыляют) слой глазури и при температуре 1000-1050°С проводят обжиг.
Источник информации
1. А.с. №4772 Болгарии, 1989.